(57)【要約】      （修正有）【課題】低温（例えば、１２０℃）の定着温度で高速プリント（例えば４０枚／分）しても、十分な定着強度で定着され、帯状やすじ状の画像欠陥が無い良好なプリント画像が得ら、該プリント画像を重ねて保存してもドキュメントオフセットが発生しないプリントを得ることができる画像形成方法を提供する。【解決手段】少なくとも離型剤を含有するトナーを用いてなる以下の工程を有する画像形成方法において、該離型剤が少なくともモノエステル化合物よりなる第１の離型剤成分と、分岐鎖状構造を含む炭化水素化合物を含有してなる第２の離型剤成分よりなり、該第１の離型剤成分及び該第２の離型剤成分の総質量に対する該第１の離型剤成分の割合が４０〜９８質量％であることを特徴とする画像形成方法。【選択図】なし【特許請求の範囲】
【請求項１】
少なくとも離型剤を含有するトナーを用いてなる以下の工程を有する画像形成方法において、該離型剤が少なくとも下記一般式（１）により表されるモノエステル化合物よりなる第１の離型剤成分と、分岐鎖状構造を含む炭化水素化合物を含有してなる第２の離型剤成分よりなり、該第１の離型剤成分及び該第２の離型剤成分の総質量に対する該第１の離型剤成分の割合が４０〜９８質量％であることを特徴とする画像形成方法。
（１）感光体表面を帯電させる；
（２）帯電された感光体を露光して静電潜像を形成する；
（３）感光体の静電潜像を少なくとも離型剤を含有するトナーを用いて現像してトナー画像を形成する；
（４）感光体上のトナー画像を転写材に転写する；および
（５）転写材上のトナー画像を、一対のベルト構成を有する接触加熱定着装置を用いて転写材上に定着する。
一般式（１）
Ｒ1−ＣＯＯ−Ｒ2
（一般式（１）において、Ｒ1及びＲ2は、各々置換基を有していてもいなくてもよい主鎖の炭素数が１３〜３０の炭化水素基を示す。Ｒ1及びＲ2は、各々同一であっても異なっていても良い。）
【請求項２】
前記第１の離型剤成分及び該第２の離型剤成分の総質量に対する該第１の離型剤成分の割合が７０〜９５質量％であることを特徴とする請求項１に記載の画像形成方法。
【請求項３】
前記分岐鎖状構造を含む炭化水素化合物を構成する全炭素原子中の３級炭素原子及び４級炭素原子の合計の割合は０．１〜２０％であることを特徴とする請求項１に記載の画像形成方法。
【請求項４】
前記分岐鎖状構造を含む炭化水素化合物を構成する全炭素原子中の３級炭素原子及び４級炭素原子の合計の割合は０．１〜１．０％であることを特徴とする請求項１に記載の画像形成方法。
【発明の詳細な説明】
【技術分野】
【０００１】
本発明は、画像形成方法に関する。
【背景技術】
【０００２】
最近、電子写真法による画像形成装置の省エネルギー化の要請により、当該画像形成装置において電力をもっとも消費する定着装置の消費エネルギーを低下させるため、低温で定着する低温定着が進められている。
【０００３】
低温定着を達成するためには、低温の定着温度で、トナー中の結着樹脂及び離型剤を溶融させる必要がある。そのためには、一般に、トナー中の結着樹脂及び離型剤（ワックス）として溶融粘度の低いものを用いることが考えられる。
【０００４】
さらに、より低温の定着温度に対応するトナーを得るためには、離型剤として融点のより低いものを用いる必要があり、このような低融点の離型剤（以下、「低融点離型剤」ともいう）を用いた低温定着対応のトナーが提案されている（例えば、特許文献１、２参照。）。
【０００５】
さらに、地球環境保全の視点等から画像形成装置でのエネルギー消費の低減化が求められており、前述の低温定着対応のトナーの開発に加え、定着装置での定着効率の向上も検討されている。この様な定着装置の１つとして、従来の加熱ローラと加圧ローラとを組み合わせたものに代わり、ベルト状の加熱体とベルト状の加圧体とを上下に備えた定着装置が提案されている（例えば、特許文献３、４参照）。
【０００６】
この定着装置は、加熱及び加圧を行う部位をベルト状の部材を用いることにより、定着部位におけるニップ幅を広げて定着効率を向上させたものである。
【０００７】
しかしながら、提案された低温定着対応のトナーを、ベルト状の加熱体とベルト状の加圧体からなる一対のベルト構成を有する接触加熱定着装置を装着した高速画像形成装置（例えば、４０枚／分、Ａ４判横送り画像形成装置）で定着を行うと、定着画像に帯状やすじ状の画像欠陥が発生したり、得られたプリントを重ねて放置するとドキュメントオフセットが発生するという問題があった。
【０００８】
上記問題を解決しようと、定着温度を下げて定着すると帯状やすじ状の画像欠陥は抑制されるが定着性（定着強度）が低下するという問題が発生した。
【０００９】
一対のベルト構成を有する接触加熱定着装置を装着した高速画像形成装置で、低温定着しても帯状やすじ状の画像欠陥が無く、定着強度を満足するプリント画像が得られ、該プリント画像を重ねて保存してもドキュメントオフセットが発生しないプリントを得ることができる画像形成方法の開発が望まれてる。
【特許文献１】特開２０００−３２１８１５号公報
【特許文献２】特開２０００−２７５９０８号公報
【特許文献３】特開平７−１４０８１５号公報
【特許文献４】特開２００２−３６５９４８号公報
【発明の開示】
【発明が解決しようとする課題】
【００１０】
本発明は、以上のような事情に基づいたものであって、低温（例えば、１２０℃）の定着温度で高速プリント（例えば４０枚／分）しても、十分な定着強度で定着され、帯状やすじ状の画像欠陥が無い良好なプリント画像が得ら、該プリント画像を重ねて保存してもドキュメントオフセットが発生しないプリントを得ることができる画像形成方法を提供することを目的とする。
【課題を解決するための手段】
【００１１】
本発明は、下記構成を採ることにより達成される。
【００１２】
１．少なくとも離型剤を含有するトナーを用いてなる以下の工程を有する画像形成方法において、該離型剤が少なくとも下記一般式（１）により表されるモノエステル化合物よりなる第１の離型剤成分と、分岐鎖状構造を含む炭化水素化合物を含有してなる第２の離型剤成分よりなり、該第１の離型剤成分及び該第２の離型剤成分の総質量に対する該第１の離型剤成分の割合が４０〜９８質量％であることを特徴とする画像形成方法。
【００１３】
（１）感光体表面を帯電させる；
（２）帯電された感光体を露光して静電潜像を形成する；
（３）感光体の静電潜像を少なくとも離型剤を含有するトナーを用いて現像してトナー画像を形成する；
（４）感光体上のトナー画像を転写材に転写する；および
（５）転写材上のトナー画像を、一対のベルト構成を有する接触加熱定着装置を用いて転写材上に定着する。
【００１４】
一般式（１）
Ｒ1−ＣＯＯ−Ｒ2
（一般式（１）において、Ｒ1及びＲ2は、各々置換基を有していてもいなくてもよい主鎖の炭素数が１３〜３０の炭化水素基を示す。Ｒ1及びＲ2は、各々同一であっても異なっていても良い。）
２．前記第１の離型剤成分及び該第２の離型剤成分の総質量に対する該第１の離型剤成分の割合が７０〜９５質量％であることを特徴とする前記１に記載の画像形成方法。
【００１５】
３．前記分岐鎖状構造を含む炭化水素化合物を構成する全炭素原子中の３級炭素原子及び４級炭素原子の合計の割合は０．１〜２０％であることを特徴とする前記１に記載の画像形成方法。
【００１６】
４．前記分岐鎖状構造を含む炭化水素化合物を構成する全炭素原子中の３級炭素原子及び４級炭素原子の合計の割合は０．１〜１．０％であることを特徴とする前記１に記載の画像形成方法。
【発明の効果】
【００１７】
本発明の画像形成方法は、低温（例えば、１２０℃）の定着温度で高速プリント（例えば４０枚／分）しても、十分な定着強度で定着され、帯状やすじ状の画像欠陥が無い良好なプリント画像が得ら、該プリント画像を重ねて保存してもドキュメントオフセットが発生しないプリントを得ることができる優れた効果を有する。
【発明を実施するための最良の形態】
【００１８】
本発明者らは、帯状やすじ状の画像欠陥が発生する原因を解析した結果、離型剤成分が機内に付着し、帯電極の汚れや露光系の汚れを引き起こしていることが判明した。本来、離型剤自体の沸点は非常に高いものであるために、気化することは従来では考えられなかった。しかしながら、低温定着化を図るために離型剤の融点を低下させるに従い、沸点も低下してしまい、結果として定着装置などの温度で気化する離型剤成分が増加、或いは気化しやすい構造の離型剤成分が増加するものと推定される。
【００１９】
すなわち、低融点離型剤を用いたトナーを用い、熱定着して画像を形成する場合、低融点離型剤自体が比較的気化しやすい成分を含んでいるため、機内の熱にて気化成分が発生する。当該気化成分が帯電手段の帯電極などに付着し帯電ムラを引き起こしたり、露光系のポリゴンミラーに付着し露光においてすじ状欠陥を引き起こしたりすることにより、画像欠陥が発生することが判明した。
【００２０】
この現象は、定着ニップ部において、定着熱をむら無く受けることができる一対のベルト構成を有する接触加熱定着装置を装着した高速画像形成装置において、発生しやすいものとなっている。
【００２１】
一方、低温定着化には、一対のベルト構成（例えば、加熱ベルトと加圧ベルト）によるニップ部の幅を広く設定できる定着装置が望まれている。
【００２２】
本発明は、低融点離型剤の構造に着目することにより、気化成分の発生を抑制することと、定着効率に優れた一対のベルト構成を有する接触加熱定着装置との組み合わせにより、十分な定着強度が得られ、帯状やすじ状の画像欠陥が無い良好なプリント画像を得るとともに、プリント画像を重ねて保存中にドキュメントオフセットを起こさない画像形成方法を見出し、本発明を完成するに至ったものである。
【００２３】
尚、本発明でいうドキュメントオフセットとは、プリントした転写材を重ねて放置したとき転写材の裏面にトナー像が転写したり、転写材がくっついてしまう現象をいう。
【００２４】
定着強度の問題を解決できた理由としは、一対のベルト構成を有する接触加熱定着装置を採用したことにより、プリント速度が高速化した場合においても、定着ニップ部の幅を十分に確保し、転写材上のトナーをむら無く効率よく十分に溶融することが可能となったため、低温定着時においても定着率を満足することができたものと推察している。
【００２５】
帯状やすじ状の画像欠陥の発生を防止できた理由は、気化成分の少ない離型剤を含有するトナーを低温定着することで、トナー中から気化する量が少なくなり、気化成分による帯電極や露光系の汚れが少なくなったことによるものと推察している。
【００２６】
さらに、ドキュメントオフセットの発生が防止できた理由は、気化成分の少ない離型剤を含有するトナーを転写材に溶融固着することで、保存中にブリードアウトする気化成分量を少なくすることにより達成できたものと推察している。
【００２７】
以下、本発明について詳細に説明する。
【００２８】
（トナー）
本発明に係るトナーは、結着樹脂、着色剤、及び離型剤を含有するトナーであって、離型剤が、少なくとも下記一般式（１）により表されるモノエステル化合物よりなる第１の離型剤成分と、分岐鎖状構造を含む炭化水素化合物よりなる第２の離型剤成分とを含む２種以上の離型剤成分よりなる。尚、第１の離形剤成分と第２の離形剤成分総質量に対する、第１の離型剤成分の割合は４０〜９８質量％であり、好ましくは７０〜９５質量％である。
【００２９】
一般式（１）
Ｒ1−ＣＯＯ−Ｒ2
（一般式（１）において、Ｒ1及びＲ2は、各々置換基を有していてもいなくてもよい主鎖の炭素数が１３〜３０の炭化水素基を示す。Ｒ1及びＲ2は、各々同一であっても異なっていても良い）
第１及び第２の離型剤成分における第１の離型剤成分の割合が４０質量％以上であることによって、モノエステル化合物による極性基の存在により転写材との接着性がトナー像の全領域において発揮されるため、十分な接着性を保持することができる。
【００３０】
一方、第１の離型剤成分の割合が９８質量％を越える場合は、非極性離型剤である後述の第２の離型剤成分の作用による加熱ベルトと転写材との分離作用が十分に得られない。
【００３１】
〔第１の離型剤成分〕
離型剤を構成する第１の離型剤成分であるモノエステル化合物を示す上記一般式（１）において、Ｒ1及びＲ2は、各々、置換基を有していてもいなくてもよい主鎖の炭素数が１３〜３０、好ましくは１７〜２２の炭化水素基を示す。又、Ｒ1及びＲ2は、各々、同一であっても、異なっていてもよい。
【００３２】
このようなモノエステル化合物は、低融点であってしかも気化成分を発生させにくい構造を有する。この理由としては、第２の離型剤成分である分岐鎖状構造を含む炭化水素化合物との相溶性の観点から、当該分岐鎖状構造を含む炭化水素化合物と高い均一性で分散することができるためであると推測される。
【００３３】
本発明において、離型剤がモノエステル化合物よりなる第１の離型剤成分を含有することにより、非極性化合物である分岐鎖状構造を含む炭化水素化合物のみでは得られない転写材への良好な接着性が実現され、十分確実に定着することができる。
【００３４】
上記一般式（１）で表されるモノエステル化合物の具体例としては、例えば以下の式（ａ）〜式（ｈ）に示す化合物を例示することができる。
式（ａ）  ＣＨ2−（ＣＨ2）12−ＣＯＯ−（ＣＨ2）13−ＣＨ3
式（ｂ）  ＣＨ3−（ＣＨ2）14−ＣＯＯ−（ＣＨ2）15−ＣＨ3
式（ｃ）  ＣＨ3−（ＣＨ2）16−ＣＯＯ−（ＣＨ2）17−ＣＨ3
式（ｄ）  ＣＨ3−（ＣＨ2）16−ＣＯＯ−（ＣＨ2）21−ＣＨ3
式（ｅ）  ＣＨ3−（ＣＨ2）20−ＣＯＯ−（ＣＨ2）17−ＣＨ3
式（ｆ）  ＣＨ3−（ＣＨ2）20−ＣＯＯ−（ＣＨ2）21−ＣＨ3
式（ｇ）  ＣＨ3−（ＣＨ2）25−ＣＯＯ−（ＣＨ2）25−ＣＨ3
式（ｈ）  ＣＨ3−（ＣＨ2）28−ＣＯＯ−（ＣＨ2）29−ＣＨ3
これらのモノエステル化合物においては、低融点の観点から、基Ｒ1及び基Ｒ2は直鎖状構造を有することが好ましいが、分岐鎖状構造を含むものを用いてもよい。
【００３５】
分岐鎖状構造を含むモノエステル化合物の具体例としては、例えば以下の式（ｉ）及び式（ｊ）に示す化合物を例示することができる。
【００３６】
【化１】
2008242439.tif 000002
【００３７】
〔第２の離型剤成分〕
離型剤を構成する第２の離型剤成分は分岐鎖状構造を含む炭化水素化合物である。分岐鎖状構造を含む炭化水素化合物における分岐の割合、すなわち分岐鎖状構造を含む炭化水素化合物を構成する全炭素原子中の３級炭素原子及び４級炭素原子の合計の割合は、下記の方法によって得られる値であって、０．１〜２０％であることが好ましく、０．３〜１．０％であることがさらに好ましい。尚、第２の離型剤成分は、分岐鎖状構造を含む炭化水素化合物と分岐鎖状構造を含まない炭化水素化合物、すなわち直鎖状炭化水素化合物との混合物であっても良い。
【００３８】
離型剤における第２の離型剤成分の割合は、２〜６０質量％、好ましくは５〜３０質量％とされる。
【００３９】
分岐鎖状構造を含む炭化水素化合物を構成する全炭素原子中の３級炭素原子及び４級炭素原子の合計の割合が０．１〜２０％の範囲であることにより、当該分岐鎖状構造を含む炭化水素化合物が、低融点でありながら気化成分を発生させにくいものとなる。
【００４０】
又、非極性の第２の離型剤成分は、加熱ベルトと転写材との分離作用を良好にする効果を有する。
【００４１】
分岐鎖状構造を含む炭化水素化合物における分岐の割合は、具体的には、下記条件における１３Ｃ−ＮＭＲ測定方法により得られるスペクトルにより、下記式（２）により算出することができる。
【００４２】
式（２）
分岐の割合（％）＝（Ｃ３＋Ｃ４）／（Ｃ１＋Ｃ２＋Ｃ３＋Ｃ４）×１００
（上記式（２）において、Ｃ３は３級炭素原子に係るピーク面積、Ｃ４は４級炭素原子に係るピーク面積、Ｃ１は１級炭素原子に係るピーク面積、Ｃ２は２級炭素原子に係るピーク面積を示す。）
（１３Ｃ−ＮＭＲ測定方法の条件）
測定装置      ：ＦＴ  ＮＭＲ装置  Ｌａｍｂｄａ４００（日本電子社製）
測定周波数    ：１００．５ＭＨｚ
パルス条件    ：４．０μｓ
データポイント：３２７６８
遅延時間      ：１．８ｓｅｃ
周波数範囲    ：２７１００Ｈｚ
積算回数      ：２００００回
測定温度      ：８０℃
溶媒          ：ベンゼン−ｄ６／ｏ−ジクロロベンゼン−ｄ４＝１／４（ｖ／ｖ）
試料濃度      ：３質量％
試料管        ：φ５ｍｍ
測定モード    ：１Ｈ完全デカップリング法
分岐鎖状構造を含む炭化水素化合物としては、例えば、日本精蝋（株）製のＨＮＰ−０１９０、Ｈｉ−Ｍｉｃ−１０４５、Ｈｉ−Ｍｉｃ−１０７０、Ｈｉ−Ｍｉｃ−１０８０、Ｈｉ−Ｍｉｃ−１０９０、Ｈｉ−Ｍｉｃ−２０４５、Ｈｉ−Ｍｉｃ−２０６５、Ｈｉ−Ｍｉｃ−２０９５などのマイクロクリスタリンワックスや、イソパラフィンが主成分であるワックスＥＭＷ−０００１、ＥＭＷ−０００３なども挙げられる。
【００４３】
これらの中では分岐鎖状構造の割合が０．１〜２０％の範囲内であるＨＮＰ−０１９０が好ましい。
【００４４】
ここに、マイクロクリスタリンワックスとは、石油ワックスの中で、主成分が直鎖状炭化水素（ノルマルパラフィン）であるパラフィンワックスとは異なり分岐鎖状炭化水素（イソパラフィン）を含むワックスをいい、一般に、マイクロクリスタリンワックスは、低結晶性のイソパラフィンやシクロパラフィンが多く含有されているために、パラフィンワックスに比べて結晶が小さく、パラフィンワックスに比べて分子量が大きいものである。このようなマイクロクリスタリンワックスは、炭素数が３０〜６０、重量平均分子量が５００〜８００、融点が６０〜９０℃である。
【００４５】
分岐鎖状構造を含む炭化水素化合物を構成するマイクロクリスタリンワックスとしては、重量平均分子量６００〜８００、融点６０〜８５℃であるものが好ましい。又、低分子量のもので特に数平均分子量が３００〜１，０００のものが好ましく、４００〜８００のものがより好ましい。又、重量平均分子量と数平均分子量との比Ｍｗ／Ｍｎは１．０１〜１．２０であることが好ましい。
【００４６】
（分岐鎖状構造を含む炭化水素化合物の製造方法）
以上のような分岐鎖状構造を含む炭化水素化合物を得るための製造方法としては、原料油を特定温度に維持した状態で固化した炭化水素を分離して取り出すプレス発汗法、及び石油の減圧蒸留残渣油または重質留出油である原料油に溶剤を加えて結晶化させ、濾別する溶剤抽出法の２つが挙げられるが、後者の溶剤抽出法が好ましい。又、上記の製造方法によって得られる分岐鎖状構造を含む炭化水素化合物は着色されているため、硫酸白色土などを用いて精製してもよい。
【００４７】
本発明に係るトナーの離型剤を構成する第２の離型剤成分としては、以上の分岐鎖状構造を含む炭化水素化合物の２種以上を組み合わせて用いることもできる。
【００４８】
本発明に係るトナーにおける離型剤の含有量は、トナー中に１〜３０質量％が好ましく、５〜２０質量％がさらに好ましい。
【００４９】
本発明に係るトナーを構成する離型剤全体の融点は、例えば６０〜１００℃、好ましくは６５〜８５℃とされる。
【００５０】
本発明に係るトナーを構成する離型剤の融点は、離型剤吸熱ピークのピークトップの温度を表し、例えば「ＤＳＣ−７示差走査カロリメーター」（パーキンエルマー製）、「ＴＡＣ７／ＤＸ熱分析装置コントローラー」（パーキンエルマー製）などを用いて測定することができる。
【００５１】
具体的には、離型剤４．００ｍｇを小数点以下２桁まで精秤してアルミニウム製パン（ＫＩＴＮＯ．０２１９−００４１）に封入し、ＤＳＣ−７サンプルホルダーにセットし、測定温度０℃〜２００℃、昇温速度１０℃／分、降温速度１０℃／分の測定条件で、Ｈｅａｔ−Ｃｏｏｌ−Ｈｅａｔの温度制御で行い、その２ｎｄ．Ｈｅａｔにおけるデータをもとに解析を行った。リファレンスの測定には、空のアルミニウム製パンを用いた。
【００５２】
（トナーの製造方法）
本発明に係るトナーを製造する方法としては、特に限定されるものではなく、粉砕法、懸濁重合法、ミニエマルション重合凝集法、乳化重合凝集法、溶解懸濁法、ポリエステル分子伸長法その他の公知の方法などを挙げることができるが、本発明に係るトナーを製造する方法としては、特にミニエマルション法とよばれる臨界ミセル濃度以下の濃度の界面活性剤を溶解してなる水系媒体中に、離型剤を重合性単量体中に溶解してなる重合性単量体溶液を、機械的エネルギーを利用して油滴（１０〜１０００ｎｍ）を形成して分散液を調製し、得られた分散液に水溶性重合開始剤を添加して、ラジカル重合させて得られる結着樹脂微粒子を会合（凝集／融着）してトナーを得る方法を用いることが好ましい。
【００５３】
この理由としては、前記油滴において重合が行われるために、トナー粒子においては離型剤成分が結着樹脂に確実に包含された状態となり、従って、定着装置において定着処理が行われるまで、すなわち熱を加えられるまでは離型剤についての気化成分の発生が抑制されると考えられるからである。
【００５４】
尚、このミニエマルション重合凝集法においては、水溶性重合開始剤を添加することに代えて、または、当該水溶性ラジカル重合開始剤を添加すると共に、油溶性ラジカル重合開始剤を前記単量体溶液中に添加してもよい。
【００５５】
本発明に係るトナーを製造するための方法として、ミニエマルション重合凝集法を用いる場合に形成させる結着樹脂微粒子は、組成の異なる結着樹脂よりなる２層以上の構成とすることもでき、この場合、常法に従ったミニエマルション重合処理（第１段重合）により調製した第１樹脂粒子の分散液に、重合開始剤と重合性単量体とを添加し、この系を重合処理（第２段重合）する方法を採用することができる。
【００５６】
本発明に係るトナーを製造するための方法として、ミニエマルション重合凝集法を用いる場合の一例を具体的に示すと、（１）離型剤、着色剤及び必要に応じて荷電制御剤などのトナー粒子構成材料を結着樹脂となる重合性単量体に溶解または分散させて重合性単量体溶液を得る溶解・分散工程
（２）重合性単量体溶液を水系媒体中で油滴化し、ミニエマルション法により結着樹脂微粒子の分散液を調製する重合工程
（３）結着樹脂微粒子を水系媒体中で塩析、凝集、融着させて凝集粒子を形成する凝集・融着工程
（４）凝集粒子を熱エネルギーにより熟成して形状を調整しトナー粒子の分散液を得る熟成工程
（５）トナー粒子の分散液を冷却する冷却工程
（６）冷却されたトナー粒子の分散液から当該トナー粒子を固液分離し、当該トナー粒子から界面活性剤などを除去する濾過・洗浄工程
（７）洗浄処理されたトナー粒子を乾燥する乾燥工程
（８）乾燥処理されたトナー粒子に外添剤を添加する工程
から構成される。
【００５７】
以下、各工程について説明する。
（１）溶解・分散工程；
この工程は、重合性単量体に離型剤、着色剤などのトナー粒子構成材料を溶解或いは分散させて重合性単量体溶液を調製する工程である。
【００５８】
離型剤の添加量としては、最終的に得られるトナー中の離型剤の含有割合が上記の範囲となる量とされる。
【００５９】
この重合性単量体溶液中には、後述の油溶性重合開始剤及び／または他の油溶性の成分を添加することができる。
（２）重合工程；
この重合工程の好適な一例においては、臨界ミセル濃度以下の濃度の界面活性剤を含有した水系媒体中に、上記の重合性単量体溶液を添加し、機械的エネルギーを加えて油滴を形成し、次いで水溶性ラジカル重合開始剤からのラジカルにより当該油滴中において重合反応が行われる。尚、前記水系媒体中には、核粒子として樹脂粒子が添加してあってもよい。
【００６０】
この重合工程において、離型剤と結着樹脂とを含有する結着樹脂微粒子が得られる。この結着樹脂微粒子は、着色されていてもよく、着色されていなくてもよい。着色された結着樹脂微粒子は、着色剤を含有する単量体組成物を重合処理することにより得られる。又、着色されていない結着樹脂微粒子を使用する場合には、後述する凝集工程において、結着樹脂微粒子の分散液に、着色剤微粒子の分散液を添加し、結着樹脂微粒子と着色剤微粒子とを凝集させることでトナー粒子とすることができる。
【００６１】
ここに、「水系媒体」とは、主成分（５０質量％以上）が水からなるものをいう。ここに、水以外の成分としては、水に溶解する有機溶媒を挙げることができ、例えばメタノール、エタノール、イソプロパノール、ブタノール、アセトン、メチルエチルケトン、テトラヒドロフランなどが挙げられる。これらの内、樹脂を溶解しない有機溶媒であるメタノール、エタノール、イソプロパノール、ブタノールのようなアルコール系有機溶媒が特に好ましい。
【００６２】
重合性単量体溶液を水系媒体中に分散させる方法としては、特に限定されるものではないが、機械的エネルギーにより分散させる方法が好ましく、機械的エネルギーによる油滴分散を行うための分散機としては、特に限定されるものではないが、例えば「クレアミックス」、超音波分散機、機械式ホモジナイザー、マントンゴーリン及び圧力式ホモジナイザーなどを挙げることができる。又、分散粒子径としては、１０〜１０００ｎｍとされ、好ましくは３０〜３００ｎｍとされる。
（３）凝集・融着工程；
凝集・融着工程においては、上記の重合工程により得られる結着樹脂微粒子の分散液に、当該結着樹脂微粒子が着色されていないものである場合は着色剤微粒子の分散液を添加し、結着樹脂微粒子を前記着色剤微粒子と共に水系媒体中で塩析、凝集及び融着させる。この凝集・融着工程の途中段階においては、樹脂組成の異なる結着樹脂微粒子を添加して凝集させることができる。
【００６３】
又、当該凝集・融着工程においては、結着樹脂微粒子及び着色剤微粒子と共に、荷電制御剤などの内添剤粒子なども融着させることもできる。
【００６４】
好ましい凝集・融着方法は、結着樹脂微粒子と着色剤微粒子とが存在している水系媒体中に、アルカリ金属塩及び／またはアルカリ土類金属塩などからなる塩析剤を臨界凝集濃度以上の凝集剤として添加し、次いで、前記結着樹脂微粒子のガラス転移点温度以上であって、且つ用いる離型剤の融解ピーク温度以上の温度に加熱することにより、塩析を進行させると同時に凝集・融着を行う工程である。
【００６５】
この凝集・融着工程においては、加熱により速やかに昇温させる必要があり、昇温速度は１℃／分以上とすることが好ましい。昇温速度の上限は、特に限定されないが、急速な塩析、凝集及び融着の進行による粗大粒子の発生を抑制する観点から１５℃／分以下とすることが好ましい。
【００６６】
さらに、結着樹脂微粒子及び着色剤微粒子の分散液が前記ガラス転移温度以上かつ離型剤の融解ピーク温度以上の温度に到達した後、当該分散液の温度を一定時間保持することにより、塩析、凝集及び融着を継続させることが肝要である。これにより、トナー粒子の成長（結着樹脂微粒子及び着色剤微粒子の凝集）と、融着（粒子間の界面の消失）とを効果的に進行させることができ、最終的に得られるトナーの耐久性を向上することができる。
【００６７】
着色剤微粒子の分散液は、着色剤を水系媒体中に分散することにより、調製することができる。着色剤微粒子の分散処理は、水中で界面活性剤濃度を臨界ミセル濃度（ＣＭＣ）以上にした状態で行われる。着色剤微粒子の分散処理に使用する分散機としては特に限定されないが、好ましくは超音波分散機、機械的ホモジナイザー、マントンゴーリンや圧力式ホモジナイザーなどの加圧分散機、サンドグラインダー、ゲッツマンミルやダイヤモンドファインミルなどの媒体型分散機が挙げられる。
【００６８】
この着色剤微粒子は表面改質されていてもよく、具体的には、溶媒中に着色剤微粒子を分散させ、この分散液中に表面改質剤を添加し、この系を昇温することにより反応させ、反応終了後、着色剤微粒子を濾別し、同一の溶媒で洗浄濾過を繰り返した後、乾燥することにより、表面改質剤で処理された着色剤微粒子を得ることができる。
（４）熟成工程；
この熟成工程は、熱エネルギー（加熱）により行う方法が好ましい。
【００６９】
具体的には、凝集粒子を含む系を加熱撹拌することにより、凝集粒子の形状を所望の平均円形度になるまで、加熱温度、撹拌速度、加熱時間により調整し、トナー粒子とするものである。
【００７０】
又、この熟成工程において、上記トナー粒子をコア粒子として、結着樹脂微粒子をさらに添加しコア粒子に付着、融着させることによって、コア−シェル構造のものとしてもよい。この場合には、シェル層を構成する結着樹脂微粒子のガラス転移点温度を、コア粒子を構成する結着樹脂微粒子のガラス転移点温度よりも２０℃以上高くすることが好ましい。
【００７１】
又、上記の凝集・融着工程において用いた結着樹脂微粒子が、後述のイオン性解離基を有する重合性単量体を原料とする樹脂（親水性樹脂）と、イオン性解離基のない重合性単量体のみを原料とする樹脂（疎水性樹脂）とを含有して構成されている場合は、この熟成工程において、親水性樹脂を凝集粒子の表面側に、疎水性樹脂を当該凝集粒子の内部側へ配向させることによって、コア−シェル構造を有するトナー粒子を形成させることができる。
（５）冷却工程；
この冷却工程は、上記のトナー粒子の分散液を冷却処理する工程である。冷却処理における冷却速度は、１〜２０℃／ｍｉｎとされる。冷却処理方法としては特に限定されるものではなく、反応容器の外部より冷媒を導入して冷却する方法や、冷水を直接反応系に投入して冷却する方法を例示することができる。
（６）濾過・洗浄工程；
この濾過・洗浄工程では、上記の工程で所定温度まで冷却されたトナー粒子の分散液から当該トナー粒子を固液分離させて濾別する濾過処理と、濾別されたトナー粒子（ケーキ状の集合物）から界面活性剤や塩析剤などの付着物、熟成工程で用いたアルカリ剤を除去する洗浄処理とが施される。
【００７２】
ここに、洗浄処理は、濾液の電気伝導度が１０μＳ／ｃｍになるまで水洗浄することにより行われる。又、濾過処理方法としては、遠心分離法、ヌッチェなどを使用して行う減圧濾過法、フィルタープレスなどを使用して行う濾過法などがあり、特に限定されるものではない。
（７）乾燥工程；
この工程は、洗浄処理されたトナーケーキを乾燥処理し、乾燥されたトナー粒子を得る工程である。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、撹拌式乾燥機などを使用することが好ましい。乾燥されたトナー粒子の水分は、５質量％以下であることが好ましく、さらに好ましくは２質量％以下とされる。尚、乾燥処理されたトナー粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサーなどの機械式の解砕装置を使用することができる。
（８）外添処理工程；
この工程は、乾燥処理されたトナー粒子に必要に応じて外添剤を添加する工程である。外添剤を添加するために使用される混合装置としては、ヘンシェルミキサー、コーヒーミルなどの機械式の混合装置を使用することができる。
【００７３】
〔結着樹脂〕
本発明に係るトナーを構成するトナー粒子が粉砕法、溶解懸濁法などによって製造される場合には、トナーを構成する結着樹脂として、スチレン系樹脂、（メタ）アクリル系樹脂、スチレン−（メタ）アクリル系共重合体樹脂、オレフィン系樹脂などのビニル系樹脂、ポリエステル系樹脂、ポリアミド系樹脂、カーボネート樹脂、ポリエーテル、ポリ酢酸ビニル系樹脂、ポリスルフオン、エポキシ樹脂、ポリウレタン樹脂、尿素樹脂などの公知の種々の樹脂を用いることができる。これらは１種または２種以上を組み合わせて用いることができる。
【００７４】
又、本発明に係るトナーを構成するトナー粒子が懸濁重合法、ミニエマルション重合凝集法、乳化重合凝集法などによって製造される場合には、トナーを構成する各樹脂を得るための重合性単量体として、例えばスチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレン或いはスチレンスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；塩化ビニル、塩化ビニリデン、臭化ビニル、フッ化ビニル、フッ化ビニリデンなどのハロゲン化ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物類；ビニルナフタレン、ビニルピリジンなどのビニル化合物類；アクリロニトリル、メタクリロニトリル、アクリルアミドなどのアクリル酸またはメタクリル酸誘導体などのビニル系単量体を挙げることができる。これらのビニル系単量体は、１種または２種以上を組み合わせて使用することができる。
【００７５】
又、重合性単量体としてイオン性解離基を有するものを組み合わせて用いることが好ましい。イオン性解離基を有する重合性単量体は、例えばカルボキシル基、スルフォン酸基、リン酸基などの置換基を構成基として有するものであって、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレートなどが挙げられる。
【００７６】
さらに、重合性単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。
【００７７】
〔界面活性剤〕
本発明に係るトナーを構成するトナー粒子を懸濁重合法、ミニエマルション重合凝集法または乳化重合凝集法によって製造する場合に、結着樹脂を得るために使用する界面活性剤としては、特に限定されるものではないが、スルホン酸塩（ドデシルベンゼンスルホン酸ナトリウム、アリールアルキルポリエーテルスルホン酸ナトリウム）、硫酸エステル塩（ドデシル硫酸ナトリウム、テトラデシル硫酸ナトリウム、ペンタデシル硫酸ナトリウム、オクチル硫酸ナトリウムなど）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなど）などのイオン性界面活性剤を好適なものとして例示することができる。又、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレンオキサイドとのエステル、ソルビタンエステルなどのノニオン性界面活性剤も使用することができる。これらの界面活性剤はトナーを乳化重合法によって得る場合に乳化剤として使用されるが、他の工程または使用目的で使用してもよい。
【００７８】
〔重合開始剤〕
本発明に係るトナーを構成するトナー粒子を懸濁重合法、ミニエマルション重合凝集法または乳化重合凝集法によって製造する場合に、結着樹脂はラジカル重合開始剤を用いて重合することができる。
【００７９】
懸濁重合法を用いる場合においては油溶性ラジカル重合開始剤を用いることができ、油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリルなどのアゾ系またはジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどの過酸化物系重合開始剤や過酸化物を側鎖に有する高分子開始剤などを挙げることができる。
【００８０】
又、ミニエマルション重合凝集法または乳化重合凝集法を用いる場合においては水溶性ラジカル重合開始剤を使用することができ、水溶性ラジカル重合開始剤としては、過硫酸カリウム、過硫酸アンモニウムなどの過硫酸塩、アゾビスアミノジプロパン酢酸塩、アゾビスシアノ吉草酸及びその塩、過酸化水素などを挙げることができる。
【００８１】
〔連鎖移動剤〕
本発明に係るトナーを構成するトナー粒子を懸濁重合法、ミニエマルション重合凝集法または乳化重合凝集法によって製造する場合に、結着樹脂の分子量を調整することを目的として、一般的に用いられる連鎖移動剤を用いることができる。
【００８２】
連鎖移動剤としては、特に限定されるものではなく、例えばｎ−オクチルメルカプタン、ｎ−デシルメルカプタン、ｔｅｒｔ−ドデシルメルカプタンなどのメルカプタン、ｎ−オクチル−３−メルカプトプロピオン酸エステル、ターピノーレン、四臭化炭素及びα−メチルスチレンダイマーなどが使用される。
【００８３】
〔着色剤〕
本発明に係るトナーを構成する着色剤としては、公知の無機または有機着色剤を使用することができる。以下に、具体的な着色剤を示す。
【００８４】
黒色の着色剤としては、例えば、ファーネスブラック、チャンネルブラック、アセチレンブラック、サーマルブラック、ランプブラックなどのカーボンブラックや、マグネタイト、フェライトなどの磁性粉が挙げられる。
【００８５】
又、マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００８６】
又、オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８などが挙げられる。
【００８７】
又、グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７などが挙げられる。
【００８８】
以上の着色剤は、単独でまたは２種類以上を組み合わせて用いることができる。
【００８９】
又、着色剤の添加量はトナー全体に対して１〜３０質量％、好ましくは２〜２０質量％の範囲とされる。
【００９０】
着色剤としては、表面改質されたものを使用することもできる。その表面改質剤としては、従来公知のものを使用することができ、具体的にはシランカップリング剤、チタンカップリング剤、アルミニウムカップリング剤などが好ましく用いることができる。
【００９１】
〔凝集剤〕
本発明に係るトナーを構成するトナー粒子をミニエマルション重合凝集法または乳化重合凝集法によって製造する場合に、結着樹脂を得るために使用する凝集剤としては、例えばアルカリ金属塩及びアルカリ土類金属塩を挙げることができる。凝集剤を構成するアルカリ金属としては、リチウム、カリウム、ナトリウムなどが挙げられ、凝集剤を構成するアルカリ土類金属としては、マグネシウム、カルシウム、ストロンチウム、バリウムなどが挙げられる。これらの内、カリウム、ナトリウム、マグネシウム、カルシウム、バリウムが好ましい。前記アルカリ金属またはアルカリ土類金属の対イオン（塩を構成する陰イオン）としては、塩化物イオン、臭化物イオン、ヨウ化物イオン、炭酸イオン、硫酸イオンなどが挙げられる。
【００９２】
〔荷電制御剤〕
本発明に係るトナーを構成するトナー粒子中には、必要に応じて荷電制御剤が含有されていてもよい。荷電制御剤としては、公知の種々の化合物を用いることができる。
【００９３】
〔トナー粒子の粒径〕
本発明に係るトナーの粒径は、個数基準におけるメディアン径（Ｄ50）で３〜８μｍのものが好ましい。この粒径は、重合法によりトナー粒子を形成させる場合には、上述したトナーの製造方法において、凝集剤の濃度や有機溶媒の添加量、または融着時間、さらには重合体自体の組成によって制御することができる。
【００９４】
個数基準におけるメディアン径（Ｄ50）が３〜８μｍであることにより、細線の再現性や、写真画像の高画質化が達成できると共に、トナーの消費量を大粒径トナーを用いた場合に比して削減することができる。
【００９５】
〔トナー粒子の平均円形度〕
本発明に係るトナーは、このトナーを構成する個々のトナー粒子について、転写効率の向上の観点から、下記式（３）で示される平均円形度が０．９３０〜１．０００であることが好ましく、より好ましくは０．９５０〜０．９９５である。
【００９６】
式（３）
平均円形度＝円相当径から求めた円の周囲長／粒子投影像の周囲長
〔外添剤〕
本発明に係るトナーには、流動性、帯電性の改良及びクリーニング性の向上などの目的で、いわゆる外添剤を添加して使用することができる。これら外添剤としては特に限定されるものではなく、種々の無機微粒子、有機微粒子及び滑剤を使用することができる。
【００９７】
この無機微粒子としては、シリカ、チタニア、アルミナなどの無機酸化物粒子を使用することが好ましく、さらに、これら無機微粒子はシランカップリング剤やチタンカップリング剤などによって疎水化処理されていることが好ましい。又、有機微粒子としては数平均一次粒子径が１０〜２０００ｎｍ程度の球形のものを使用することができる。この有機微粒子としては、ポリスチレン、ポリメチルメタクリレート、スチレン−メチルメタクリレート共重合体などの重合体を使用することができる。
【００９８】
これらの外添剤の添加割合は、トナーにおいて０．１〜５．０質量％、好ましくは０．５〜４．０質量％となる割合である。又、外添剤としては種々のものを組み合わせて使用してもよい。
【００９９】
〔現像剤〕
本発明に係るトナーは、磁性または非磁性の一成分現像剤として使用することもできるが、キャリアと混合して二成分現像剤として使用してもよい。本発明に係るトナーを一成分現像剤として用いる場合は、非磁性一成分現像剤、或いはトナー中に０．１〜０．５μｍ程度の磁性粒子を含有させて磁性一成分現像剤としたものが挙げられ、何れも使用することができる。又、本発明に係るトナーを二成分現像剤として使用する場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。又、キャリアとしては、磁性粒子の表面を樹脂などの被覆剤で被覆したコートキャリアや、バインダー樹脂中に磁性体微粉末を分散してなる樹脂分散型キャリアなど用いてもよい。
【０１００】
コートキャリアを構成する被覆樹脂としては、特に限定はないが、例えばオレフィン系樹脂、スチレン系樹脂、スチレン−アクリル系樹脂、シリコーン系樹脂、エステル樹脂、フッ素含有重合体系樹脂などが挙げられる。又、樹脂分散型キャリアを構成する樹脂としては、特に限定されず公知のものを使用することができ、例えばスチレン−アクリル系樹脂、ポリエステル樹脂、フッ素樹脂、フェノール樹脂などを使用することができる。
【０１０１】
好ましいキャリアとしては、外添剤の離脱防止や耐久性の観点から、被覆樹脂としてスチレン−アクリル系樹脂系樹脂で被覆したコートキャリアを挙げられる。
【０１０２】
キャリアの体積基準における体積平均粒径としては２０〜１００μｍであることが好ましく、さらに好ましくは２５〜８０μｍとされる。キャリアの体積平均粒径は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０１０３】
（定着装置）
本発明の画像形成方法で用いられる定着装置は、一対のベルト構成を有する接触加熱定着装置である。
【０１０４】
この接触加熱定着装置は、一対のベルト（例えば、加熱ベルトと加圧ベルト）で広いニップ部を形成できるので、定着に必要な熱をトナーと転写材に供給する時間を長く取ることができ、定着効率が優れている。
【０１０５】
接触加熱方式の定着装置の構造は、一対のベルトが接触し、その接触部で一定のニップ部の幅を有していれば特に限定されない。尚、ニップ部の幅はその構造により好ましい幅に設定される。
【０１０６】
図１は、一対のベルトを有する接触加熱方式の定着装置の一例を示す模式図である。
【０１０７】
図１において、１は接触加熱定着装置、２は加熱ベルト、３は加圧ベルト、４は熱源、５はテンションロール、６は熱源を有する圧接部材、７は駆動ロール、８は圧接部材、Ｎはニップ部、９は温度検知部、Ｐは転写材、Ｔはトナーを示す。
【０１０８】
図１の（ａ）は、テンションロール５と圧接部材８により加熱ベルト２が加圧ベルト３に圧接される構造のもので、駆動ロール７に内蔵された熱源４により加熱ベルト２が加熱される構造のものである。
【０１０９】
図１の（ｂ）は、テンションロール５と圧接部材８により加熱ベルト２が加圧ベルト３に圧接される構造のもので、加熱ベルト２が熱源４を有する圧接部材６により加熱される構造のものでる。
【０１１０】
図１の（ｃ）は、図（ａ）の加圧ベルト３の駆動ロール７にも熱源４を有する構造のもので、加熱ベルトと加圧ベルトの両方から加熱される構造のものである。
【０１１１】
図１の（ｄ）は、加熱ベルト２が加圧ベルト３の前方にずれた状態でセットされ、各ベルトと駆動ロール５間で圧接される構造のもので、加熱ベルト２の駆動ロール７に内蔵された熱源４により加熱ベルト２が加熱される構造のものである。
【０１１２】
図１の（ｅ）は、加熱ベルト２が加圧ベルト３の後方にずれた状態でセットされ、各ベルトと駆動ロール５間で圧接される構造のもので、加熱ベルト２の駆動ロール７に内蔵された熱源４により加熱ベルト２が加熱される構造のものである。
【０１１３】
図１の（ａ）、（ｂ）及び（ｃ）に示す接触加熱定着装置の圧接は、主に圧接部材で行う方法である。
【０１１４】
一方、図１の（ｄ）及び（ｅ）に示す接触加熱定着装置の圧接は、加熱ベルトの駆動ロールと加圧ベルトの駆動ロールと各ベルト間で行う方法である。図１の（ｄ）及び（ｅ）に示す接触加熱定着装置では圧接部材が不要なので装置を安価にでき、また、ベルトが圧接部材にこすられないのでベルトの寿命を延ばすこともでき好ましい。
【０１１５】
さらに、図１の（ｄ）及び（ｅ）に示す接触加熱定着装置は、図１の（ａ）、（ｂ）及び（ｃ）と比較しニップ部の圧接幅を広くしても転写体を安定して搬送することができ好ましい。
【０１１６】
次に、一対のベルトを構成する各ベルトについて説明する。
【０１１７】
本発明では、ベルトの形状としてはシームレスの加熱ベルトと加圧ベルトを用いることが好ましい。
【０１１８】
加熱ベルトとしては、耐熱性、可とう性を有し、且つ、溶融したトナーとの離型性を有するものを用いる。
【０１１９】
具体的には、基材ポリイミドの上に弾性層シリコーンゴムと表面層ＰＦＡ（パーフルオロアルコキシ）チューブの３層構造のもの、基材ポリエステル、ポリパーフロオロアルキルビニルエーテル、ポリイミド或いはポリエーテルイミドにフッ素樹脂に導電材を添加した離型材層を被覆させた２層構造の加熱ベルトを挙げることができる。
【０１２０】
加圧ベルトとしては、加熱ベルトにより加熱されるので耐熱性を有し、且つ、支持体を良好に搬送する加圧ベルトが適している。
【０１２１】
具体的には、基材ポリイミドの上に弾性層シリコーンゴムを設けた加圧ベルトが好ましい。
【０１２２】
図２は、図１の（ａ）に記載の接触加熱定着装置の概略図である。
【０１２３】
図２において、２４は定着装置、２４１は加熱ベルト、２４２は加圧ベルト、２４３は駆動ローラ、２４４は駆動ローラ、２４５ａと２４５ｂはテンションローラ、２４６ａと２４６ｂはテンションローラ、ＨＬ１は熱源、ＡＳ１とＡＳ２は圧接部材を示す。
【０１２４】
加熱ベルト２４１は、熱源ＨＬ１を内蔵する駆動ローラ２４３とテンションローラ２４５ａ、２４５ｂとにより張架され、加圧ベルト２４２は、駆動ローラ２４４とテンションローラ２４６ａ、２４６ｂとにより張架される。
【０１２５】
圧接部材ＡＳ１は弾性部材ＤＢ１と弾性部材ＤＢ１を支持する支持部材ＳＢ１とからなり、圧接部材ＡＳ２は弾性部材ＤＢ２と弾性部材ＤＢ２を支持する支持部材ＳＢ２とからなる。弾性部材ＤＢ１、ＤＢ２としては、断熱性を有するシリコーンゴム等が好ましく用いられる。支持部材ＳＢ１、ＳＢ２には、金属板や耐熱性樹脂が好ましく用いられる。
【０１２６】
テンションローラ２４５ａは加熱ベルト２４１及び加圧ベルト２４２を挟んでテンションローラ２４６ａに当接し、テンションローラ２４５ｂは加熱ベルト２４１及び加圧ベルト２４２を挟んでテンションローラ２４６ｂに当接する。テンションローラ２４５ａ、２４５ｂとテンションローラ２４６ａ、２４６ｂとの当接により、加熱ベルト２４１と加圧ベルト２４２とが当接されてニップ部Ｎが形成される。
【０１２７】
本実施の形態では、圧接部材ＡＳ１と圧接部材ＡＳ２とは通常は互いに離間した位置に配設されており、トナー画像を転写された転写材Ｐのニップ部Ｎへの進入に合わせて、図示しない制御手段の指示により図示しない公知のカム手段等により圧接される。しかしながら、圧接部材の表面に低摩擦層を形成し、加熱ベルト２４１及び加圧ベルト２４２と常時圧接する構成とすることも可能である。
【０１２８】
圧接部材ＡＳ１の弾性部材ＤＢ１は、ニップ部Ｎにおいて加熱ベルト２４１及び加圧ベルト２４２を挟んで圧接部材ＡＳ２の弾性部材ＤＢ２に圧接する。
【０１２９】
表面にトナー画像を転写された転写材Ｐを定着するときは、熱源ＨＬ１により駆動ローラ２４３が加熱されて所定の温度に加熱ベルト２４１が熱せられる。転写材Ｐが加熱ベルト２４１と加圧ベルトとのニップ部Ｎに進入すると熱せられた加熱ベルト２４１から熱を伝達され、且つ、弾性部材ＤＢ１、ＤＢ２を有する圧接部材ＡＳ１、ＡＳ２との圧接部（参照符号なし）を通過することにより、転写材Ｐが加熱定着される。尚、加熱ベルト２４１の温度は、温度検知装置９により検知して、所定の温度に管理される。
【０１３０】
ニップ部の幅としては１０〜５５ｍｍが好ましく、１５〜４０ｍｍがより好ましい。ニップ部の幅が狭い場合には熱を均一にトナーに付与することができなくなり、定着のムラを発生する。一方でニップ部の幅が広い場合には樹脂の溶融が促進され、定着オフセットが過多となる問題を発生する。
【０１３１】
加熱ベルトには定着クリーニングの機構を付与して使用してもよい。この方式としてはシリコーンオイルを定着の上ロール或いはフィルムに供給する方式やシリコーンオイルを含浸したパッド、ロール、ウェッブ等でクリーニングする方法が使用できる。
【０１３２】
（画像形成方法）
本発明においては、以下の工程を有する本発明の画像形成方法により、電子写真方法によるトナー画像を得ることができる。
【０１３３】
（１）感光体表面を帯電させる；
（２）帯電された感光体を露光して静電潜像を形成する；
（３）感光体の静電潜像を少なくとも離型剤を含有するトナーを用いて現像してトナー画像を形成する；
（４）感光体上のトナー画像を転写材に転写する；および
（５）転写材上のトナー画像を、一対のベルト構成を有する接触加熱定着装置を用いて転写材上に定着する。
【０１３４】
更に、上記工程（５）は、次の工程を有することも好ましい。
【０１３５】
（５−１）感光体上のトナー像を中間転写体に転写する（一次転写）；および
（５−２）中間転写体上に転写されたトナー画像を転写材に転写する（二次転写）。
【０１３６】
より詳しくは画像形成装置とともに述べる。
【０１３７】
（画像形成装置）
次に、画像形成装置について説明する。
【０１３８】
本発明で用いられる画像形成装置は、少なくとも感光体の表面を帯電させる帯電手段、帯電された感光体を露光して静電潜像を形成する露光手段、感光体上の静電潜像をトナーにて現像してトナー画像を形成する現像手段、感光体上のトナー画像を中間転写体上に転写する一次転写手段、中間転写体上に転写されたトナー画像を転写材に転写する転写手段、転写材上のトナーを加熱ベルトと加圧ベルトで構成される接触加熱定着装置を用いて転写材に熱定着する手段を有するものが好ましい。
【０１３９】
尚、画像形成装置は、上記各手段に加え、中間転写体をクリーニングするクリーニング手段、感光体表面に潤滑剤を塗布する手段を設けることが好ましい。
【０１４０】
図３は、本発明で用いられる画像形成装置の一例を示す断面構成図である。
【０１４１】
この画像形成装置は、タンデム型カラー画像形成装置と称せられるもので、複数組の画像形成部１０Ｙ、１０Ｍ、１０Ｃ、１０Ｋと、転写部としての無端ベルト状中間転写体ユニット７と、転写材Ｐを搬送する無端ベルト状の給紙搬送手段２１及び定着手段として加熱ベルトと加圧ベルトとで構成される接触加熱定着装置２４とを有する。画像形成装置の本体Ａの上部には、原稿画像読み取り装置ＳＣが配置されている。
【０１４２】
各感光体に形成される異なる色のトナー画像の１つとして、イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。又、別の異なる色のトナー画像の１つとして、マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。又、さらに別の異なる色のトナー画像の１つとして、シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。又、さらに他の異なる色のトナー画像の１つとして、黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【０１４３】
無端ベルト状中間転写体ユニット７は、複数のローラにより巻回され、回動可能に支持された半導電性エンドレスベルト状の第２の像担持体としての無端ベルト状中間転写体７０を有する。
【０１４４】
画像形成部１０Ｙ、１０Ｍ、１０Ｃ、１０Ｋより形成された各色の画像は、一次転写ローラ５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の転写材Ｐは、給紙搬送手段２１により給紙され、複数の中間ローラ２２Ａ、２２Ｂ、２２Ｃ、２２Ｄ、レジストローラ２３を経て、二次転写手段としての二次転写ローラ５Ａに搬送され、転写材Ｐ上にカラー画像が一括転写される。カラー画像が転写された転写材Ｐは、加熱ベルトと加圧ベルトで構成される接触加熱定着装置２４により定着処理され、排紙ローラ２５に挟持されて機外の排紙トレイ２６上に載置される。
【０１４５】
一方、二次転写ローラ５Ａにより転写材Ｐにカラー画像を転写した後、転写材Ｐを曲率分離した無端ベルト状中間転写体７０は、クリーニング手段６Ａにより残留トナーが除去される。
【０１４６】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【０１４７】
二次転写ローラ５Ａは、ここを転写材Ｐが通過して二次転写が行われる時にのみ、無端ベルト状中間転写体７０に圧接する。
【０１４８】
又、装置本体Ａから筐体８を支持レール８２Ｌ、８２Ｒを介して引き出し可能にしてある。
【０１４９】
筐体８は、画像形成部１０Ｙ、１０Ｍ、１０Ｃ、１０Ｋと、無端ベルト状中間転写体ユニット７とを有する。
【０１５０】
画像形成部１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写体ユニット７が配置されている。無端ベルト状中間転写体ユニット７は、ローラ７１、７２、７３、７６を巻回して回動可能な無端ベルト状中間転写体７０、一次転写ローラ５Ｙ、５Ｍ、５Ｃ、５Ｋ及びクリーニング手段６Ａとからなる。
【０１５１】
筐体８の引き出し操作により、画像形成部１０Ｙ、１０Ｍ、１０Ｃ、１０Ｋと、無端ベルト状中間転写体ユニット７とは、一体となって、本体Ａから引き出される。
【０１５２】
このように感光体１Ｙ、１Ｍ、１Ｃ、１Ｋ上に帯電、露光、現像によりトナー画像を形成し、無端ベルト状中間転写体７０上で各色のトナー画像を重ね合わせ、一括して転写材Ｐに転写し、加熱ベルトと加圧ベルトで構成される接触加熱定着装置２４で加圧及び加熱により固定して定着する。トナー画像を転写材Ｐに転移させた後の感光体１Ｙ、１Ｍ、１Ｃ、１Ｋは、クリーニング手段６Ａで転写時に感光体に残されたトナーを清掃した後、上記の帯電、露光、現像のサイクルに入り、次の像形成が行われる。
【実施例】
【０１５３】
以下に、実施例を挙げて具体的に説明するが、本発明の実施態様はこれらに限定されるものではない。
【０１５４】
《トナーの作製》
以下の手順でトナーを作製した。
【０１５５】
〈離型剤の準備〉
表１は、準備した離型剤の成分、物質、炭素数（Ｒ1−Ｒ2）、炭化水素化合物の分岐の割合、融点及び分子量を示す。尚、離型剤（７）〜（１０）は、石油減圧蒸留残渣油または重質留出油である原料油を、溶剤抽出法により分離して精製したものである。
【０１５６】
【表１】
2008242439.tif 000003
【０１５７】
〈トナー１の作製〉
〔樹脂粒子分散液Ａの製造〕
（第１段重合）
撹拌装置、温度センサー、冷却管、窒素導入装置を取り付けた反応容器に、ドデシル硫酸ナトリウム８質量部をイオン交換水３０００質量部に溶解させた溶液を仕込み、窒素気流下２３０ｒｐｍの撹拌速度で撹拌しながら、内温を８０℃に昇温した。昇温後、過硫酸カリウム１０質量部をイオン交換水２００質量部に溶解させた溶液を添加し、再度液温８０℃とし、スチレン４８０質量部、ｎ−ブチルアクリレート２５０質量部、メタクリル酸６８．０質量部及びｎ−オクチル−３−メルカプトプロピオネート１６．０質量部よりなる重合性単量体溶液を１時間かけて滴下後、８０℃にて２時間加熱、撹拌することにより重合を行い、樹脂粒子（１ｈ）を含有する樹脂粒子分散液（１Ｈ）を調製した。
（第２段重合）
撹拌装置、温度センサー、冷却管、窒素導入装置を取り付けた反応容器に、ポリオキシエチレン−２−ドデシルエーテル硫酸ナトリウム７質量部をイオン交換水８００質量部に溶解させた溶液を仕込み、９８℃に加熱後、上記の樹脂粒子分散液（１Ｈ）２６０質量部と、スチレン２４５質量部、ｎ−ブチルアクリレート１２０質量部、ｎ−オクチル−３−メルカプトプロピオネート１．５質量部、表１に示す離型剤Ｎｏ．１の６４質量部と離型剤Ｎｏ．７の９６質量部を９０℃にて溶解させた重合性単量体溶液を添加し、循環経路を有する機械式分散機「ＣＲＥＡＲＭＩＸ」（エム・テクニック社製）により１時間混合分散させ、乳化粒子（油滴）を含む分散液を調製した。
【０１５８】
次いで、この分散液に、過硫酸カリウム６質量部をイオン交換水２００質量部に溶解させた開始剤溶液を添加し、この系を８２℃にて１時間にわたって加熱撹拌することにより重合を行い、樹脂粒子（１ｈｍ）を含有する樹脂粒子分散液（１ＨＭ）を調製した。
（第３段重合）
上記の樹脂粒子分散液（１ＨＭ）に過硫酸カリウム１１質量部をイオン交換水４００質量部に溶解させた溶液を添加し、８２℃の温度条件下に、スチレン４３５質量部、ｎ−ブチルアクリレート１３０質量部、メタクリル酸３３質量部及びｎ−オクチル−３−メルカプトプロピオネート８質量部をからなる重合性単量体溶液を１時間かけて滴下した。滴下終了後、２時間にわたって加熱撹拌することにより重合を行った後、２８℃まで冷却し樹脂粒子ａを含有する樹脂粒子分散液Ａを得た。この樹脂粒子分散液Ａにおける樹脂粒子の粒子径を、電気泳動光散乱光度計「ＥＬＳ−８００」（大塚電子社製）を用いて測定したところ、体積基準のメディアン径で１５０ｎｍであった。又、この樹脂粒子のガラス転移点温度を測定したところ、４５℃であった。
【０１５９】
〔着色剤微粒子の分散液Ｑの製造〕
ドデシル硫酸ナトリウム９０質量部をイオン交換水１６００質量部に溶解させた溶液を撹拌しながら、Ｃ．Ｉ．ピグメントブルー１５；３の４２０質量部を徐々に添加し、次いで、撹拌装置「クレアミックス」（エム・テクニック社製）を用いて分散処理することにより、着色剤微粒子の分散液Ｑを調製した。この着色剤微粒子の分散液Ｑにおける着色剤微粒子の粒子径を、電気泳動光散乱光度計「ＥＬＳ−８００」（大塚電子社製）を用いて測定したところ、体積基準のメディアン径で１１０ｎｍであった。
【０１６０】
〔トナー粒子１の製造〕
撹拌装置、温度センサー、冷却管、窒素導入装置を取り付けた反応容器に、樹脂粒子分散液Ａを固形分換算で３００質量部と、イオン交換水１４００質量部と、着色剤微粒子の分散液Ｑを１２０質量部と、ポリオキシエチレン−２−ドデシルエーテル硫酸ナトリウム３質量部をイオン交換水１２０質量部に溶解させた溶液を仕込み、液温を３０℃に調整した後、５Ｎの水酸化ナトリウム水溶液を加えてｐＨを１０に調整した。次いで、塩化マグネシウム３５質量部をイオン交換水３５質量部に溶解した水溶液を、撹拌下、３０℃にて１０分間かけて添加し、３分間保持した後に昇温を開始し、この系を６０分間かけて９０℃まで昇温し、９０℃を保持したまま粒子成長反応を継続した。この状態で、「コールターマルチサイザー３」（コールター社製）にて凝集粒子の粒径を測定し、所望の粒子径になった時点で、塩化ナトリウム１５０質量部をイオン交換水６００質量部に溶解した水溶液を添加して粒子成長を停止させ、さらに、熟成工程として液温度９８℃にて加熱撹拌することにより、「ＦＰＩＡ−２１００」（シスメック社製）による測定で平均円形度０．９６５になるまで、粒子間の融着を進行させつつ、親水性樹脂を凝集粒子の表面側へ、疎水性樹脂を当該凝集粒子の内部側へ配向させることによって、コア−シェル構造を有するトナー粒子を形成させ、その後、液温３０℃まで冷却し、塩酸を添加してｐＨを４．０に調整し、撹拌を停止した。
【０１６１】
上記の工程にて生成したトナー粒子をバスケット型遠心分離機「ＭＡＲＫ  III型式番号６０×４０」（松本機械（株）製）で固液分離し、トナー粒子のウェットケーキを形成し、このウェットケーキを、前記バスケット型遠心分離機で濾液の電気伝導度が５μＳ／ｃｍになるまで４５℃のイオン交換水で洗浄し、その後「フラッシュジェットドライヤー」（セイシン企業社製）に移し、水分量が０．５質量％となるまで乾燥して「トナー粒子１」を得た。
【０１６２】
この「トナー粒子１」に、疎水性シリカ（数平均一次粒子径＝１２ｎｍ）１質量％及び疎水性チタニア（数平均一次粒子径＝２０ｎｍ）０．３質量％を添加し、ヘンシェルミキサーにより混合して、「トナー１」を作製した。
【０１６３】
尚、トナー粒子１について、疎水性シリカ及び疎水性酸化チタンの添加によっては、その形状及び粒径は変化しなかった。
【０１６４】
〔トナー２〜８の製造〕
トナー１の作製で用いた第１の離型剤成分の離型剤とその量、第２の離型剤成分の離型剤とその量、離型剤の添加量を、表２のように変更した以外はトナー１の製造と同様にして、「トナー２〜８」を作製した。
【０１６５】
表２は、上記で作製した各トナーの第１の離型剤成分の離型剤Ｎｏ．とその比率、第２の離型剤成分の離型剤Ｎｏ．とその比率、離型剤添加量を示す。
【０１６６】
【表２】
2008242439.tif 000004
【０１６７】
〔現像剤１〜８の製造〕
トナー１〜８の各々に対して、シリコーン樹脂を被覆した体積平均粒径６０μｍのフェライトキャリアをトナー濃度が６質量％となるよう混合することにより、「現像剤１〜８」を調製した。
【０１６８】
又、定着装置の諸物性を以下に記す。
【０１６９】
加熱源：ハロゲンヒータランプ、定額出力；６００Ｗ
加熱ベルト：    幅：３２０ｍｍ
基材：材質：ポリイミド、厚さ：７５μｍ
弾性層：材質：シリコーンゴム、厚さ：５００μｍ
表面層：材質：ＰＦＡ、厚さ：３０μｍ
加圧ベルト：    幅：３２０ｍｍ
基材：材質：ポリイミド、厚さ：７５μｍ
弾性層：材質：シリコーンゴム、厚さ：５００μｍ
《評価》
評価用の画像形成装置として、「ｂｉｚｈｕｂ  ＰＲＯ  Ｃ６５０（コニカミノルタビジネステクノロジーズ社製）」に、図１の（ａ）と（ｄ）に記載の接触加熱定着装置を装着した画像形成装置を準備した。尚、図１の（ａ）の接触加熱定着装置はニップ幅を２０ｍｍに、図１の（ｄ）の接触加熱定着装置はニップ幅を２５ｍｍに設定した。
【０１７０】
「比較例５」の画像評価用には比較定着装置「未定着のトナー像側となる上側に加熱ベルト、下側に加圧ローラを配置（ニップ部の幅を１０ｍｍに設定）した接触加熱定着装置」、「比較例６」の画像評価用には比較定着装置「未定着のトナー像側となる上側に加熱ローラ、下側に加圧ローラを配置（ニップ部の幅を５ｍｍに設定）した接触加熱定着装置」を準備した。
【０１７１】
画像形成は、上記の接触加熱定着装置を装着した上記画像形成装置に、上記で作製したトナーと現像剤を順次装填し、常温常湿（２０℃  ５５％ＲＨ）の環境下で、転写紙「Ｊペーパー」（坪量６４ｇ／ｍ2）（コニカミノルタビジネステクノロジーズ社製）を用いて行った。
【０１７２】
「比較例５」は、未定着のトナー像側となる上側に加熱ベルト、下側に加圧ローラを配置した接触加熱定着装置を装着した画像形成装置に上記で作製したトナー１と現像剤１を装填し、上記と同じ条件で画像形成を行った。
【０１７３】
「比較例６」は、未定着のトナー像側となる上側に加熱ローラ、下側に加圧ローラを配置した接触加熱定着装置を装着した画像形成装置に上記で作製したトナー１と現像剤１を装填し、上記と同じ条件で画像形成を行った。
【０１７４】
評価は、以下の項目について行った。
【０１７５】
（画像欠陥）
接触加熱定着装置の加熱ベルトの温度を、１２０℃、１４０℃、１６０℃とした状態で、画素率７％の文字画像、人物顔写真画像、相対画像濃度０．６のシアンハーフトーン画像を１／３づつを有するテスト画像を、１万枚プリントした。
【０１７６】
画像欠陥は、１万枚目に得られたプリント画像について、帯状または白すじ状欠陥の程度を目視で評価した。
【０１７７】
評価基準
◎：相対画像濃度０．６のシアンハーフトーン画像部に、帯状または白すじ状欠陥が全く無く良好
○：相対画像濃度０．６のシアンハーフトーン画像部に、白すじ状欠陥が若干見られるが良好
△：相対画像濃度０．６のシアンハーフトーン画像部に白すじ状欠陥が数本見られるが、文字画像と人物顔写真画像には目立った欠陥が見られず実用上問題なし
×：相対画像濃度０．６のシアンハーフトーン画像に、はっきりと白すじが見られ実用上問題有り。
【０１７８】
（定着性）
加熱ベルトの温度を、１２０℃、１４０℃、１６０℃とした状態で、べたシアン原稿をプリントし、プリント画像を得た。
【０１７９】
得られたプリント画像の定着率を下記の方法で算出して評価した。
【０１８０】
尚、画像濃度の測定には反射濃度計「ＲＤ−９１８」（マクベス社製）を使用した。
【０１８１】
テープ剥離法
（１）５ｍｍ角のべたシアンの絶対反射濃度Ｄ０を測定する
（２）「メンディングテープ」（住友３Ｍ社製：Ｎｏ．８１０−３−１２相当）を軽く張り付ける
（３）１ｋＰａの圧力でテープを３．５回往復擦り付ける
（４）１８０°の角度、２００ｇの力でテープを剥がす
（５）剥離後の絶対反射濃度Ｄ１を測定する
（６）定着強度＝１００×Ｄ１／Ｄ０（％）
評価基準
◎：定着強度が、９５％以上で良好
○：定着強度が、９０％以上、９０％未満で実用上問題なし
×：定着強度が、９０％未満で実用上問題有り。
【０１８２】
（ドキュメントオフセット性）
ドキュメントオフセット性は、加熱ベルトの温度を１４０℃に設定し、前記と同じテスト画像をプリントしたプリント画像を２枚、画像面（プリント面）と非画像面（裏面）を重ねてガラス板の上に置き、重ねた部分の上に７．８ｋＰａ相当の重りを載せ、６０℃、５０％ＲＨの環境で１週間放置した。放置後、重ねた２枚を剥離し、目視により剥離したプリント画像の画像欠損度合いを、以下に示す「Ｒ１」〜「Ｒ４」の４段階にランク付けして評価した。尚、ランク「Ｒ３」と「Ｒ４」を合格とする。
【０１８３】
「Ｒ１」：２枚がくっつき、剥離が難しいレベル
「Ｒ２」：２枚を剥離するとき、裏面に画像の移行が見られるレベル
「Ｒ３」：画像部のグロス低下が見られるが、画像としては画像欠陥（裏面に画像の移行）が殆ど無く許容レベル
「Ｒ４」：画像部、非画像部共に、画像欠陥や画像の移行が見られない良好なレベル。
【０１８４】
表３に、評価結果を示す。
【０１８５】
【表３】
2008242439.tif 000005
【０１８６】
表３から明らかなように、本発明に係るトナーと本発明に係る定着装置を使用して行った「実施例１〜４」の画像形成においては、画像欠陥、定着強度、ドキュメントオフセットの評価で問題無かった。
【０１８７】
一方、比較トナーと比較定着装置を使用した「比較例１〜６」の画像形成においては、評価項目の何れかで問題が有り、本発明の目的を達成できなかった。
【図面の簡単な説明】
【０１８８】
【図１】加熱ベルトと加圧ベルトを有する接触加熱方式の定着装置の一例を示す模式図である。
【図２】図１の（ａ）に記載の接触加熱定着装置の概略図である。
【図３】本発明で用いられる画像形成装置の一例を示す断面構成図である。
【符号の説明】
【０１８９】
２４  定着装置
２４１  加熱ベルト
２４２  加圧ベルト
２４３  駆動ローラ
２４４  駆動ローラ
２４５ａ、２４５ｂ  テンションローラ
２４６ａ、２４６ｂ  テンションローラ
ＡＳ１、ＡＳ２  圧接部材
ＤＢ１、ＤＢ２  弾性部材
ＨＬ１  熱源
Ｎ  ニップ部
Ｐ  転写材
ＳＢ１、ＳＢ２  支持部材
【図１】
2008242439.tif 000006
【図２】
2008242439.tif 000007
【図３】
2008242439.tif 000008